(57)【要約】【課題】  撚糸にこれまでにない色彩及び光沢を実現することができ、ピリングを抑制することもできる。【解決手段】  熱可塑性樹脂繊維糸としてのポリエステル繊維糸１３を含む複数本の糸に撚糸回数１０〜６０回／ｍの範囲で撚りがかけられてなる撚糸１１が径方向に圧潰されて偏平比（＝圧潰方向の糸厚／圧潰直角方向の糸幅）１／１００〜１／３の偏平になっており、ポリエステル繊維糸１３同士が溶着して偏平を保っていることを特徴とする。【選択図】図１
2005068598.tif 000002
【特許請求の範囲】
【請求項１】
熱可塑性樹脂繊維糸を含む複数本の糸に撚糸回数１０〜６０回／ｍの範囲で撚りがかけられてなる撚糸が径方向に圧潰されて偏平比（＝圧潰方向の糸厚／圧潰直角方向の糸幅）１／１００〜１／３の偏平になっており、前記熱可塑性樹脂繊維糸が他の糸と溶着して前記偏平を保っていることを特徴とする加工撚糸。
【請求項２】
熱可塑性樹脂繊維糸を含む複数本の糸に撚糸回数１０〜６０回／ｍで撚りをかけて撚糸をつくる撚糸工程と、前記撚糸を前記熱可塑性樹脂繊維糸の軟化温度以上に加熱した状態で径方向に圧潰することにより偏平に加工すると同時に前記熱可塑性樹脂繊維糸を他の糸と溶着させる偏平化工程とを含む加工撚糸の製造方法。
【請求項３】
前記偏平化工程は、ギアプレスの噛み合って回転する一対のギア間に前記撚糸を糸長方向に通して圧潰させることにより行う請求項２記載の加工撚糸の製造方法。
【請求項４】
前記ギアを前記熱可塑性樹脂繊維糸の軟化温度以上に保つことにより、前記撚糸の加熱を前記ギア間で圧潰と同時に行う請求項３記載の加工撚糸の製造方法。
【請求項５】
請求項１記載の加工撚糸をその圧潰方向の糸厚が織編物の厚さ方向となるように配向して織製又は編製してなる織編物。
【発明の詳細な説明】
【技術分野】
【０００１】
本発明は、撚糸を加工してなる加工撚糸とその製造方法、並びにその加工撚糸を用いた織編物に関するものである。
【背景技術】
【０００２】
周知のとおり、従来より織編物の主たる糸として最も多く用いられる糸は、断面略丸形の撚糸である。なお、偏平フィラメント糸と繊維糸とを交撚してなる交撚糸も知られているが（特許文献１）、この偏平フィラメント糸は交撚によって嵩高性を持たせるために用いられるものであって、交撚糸を偏平にするものではない。本発明のように、偏平化と溶着とによってこれまでにない色彩、光沢等の変化を撚糸に付与することができ、またその偏平性を織編物に生かすことができるような、撚糸からの加工撚糸は従来知られていない。
【０００３】
なお、広く偏平糸という概念で見れば、フラットヤーンに片撚を施すことにより折りたたんで形成する偏平糸（特許文献２）もあるが、これは防鳥糸に関するものである。また、撚糸の長さ方向に沿って細いミシン糸が縫いこまれて偏平となった組紐状糸条物（特許文献３）もあるが、これは結束糸に関するものである。いずれも、具体的構成と主要な用途において、本発明とは全く異なるものである。
【特許文献１】特開２００２−５４０３７公報
【特許文献２】特開平０９−１９１８１４号公報
【特許文献３】特開平０６−７３６４９号公報
【発明の開示】
【発明が解決しようとする課題】
【０００４】
本発明は、斬新な撚糸を開発する中で生まれたものであって、主たる狙いは撚糸にこれまでにない色彩及び光沢を実現するとともに、ピリングを抑制することと、例えば織編物の薄型化及び軽量化を実現することにある。例えば撚糸を織製又は編製してなるカーテン地やテーブルクロスには多様な外観が求められるため、これまでにない色彩及び光沢をもつ撚糸を開発すれば新たな需要が見込める。また、カーテン地やテーブルクロスには耐久性が求められるが、従来の撚糸はピリング（糸の一部がめくれて毛羽立つ現象）が生じやすいため、このピリングを抑制できれば耐久性を高めることができる。また、カーテン地やテーブルクロスは、ある程度の遮蔽性（遮光性）及び高級な外観を保とうとすると、太い糸を使ったり目を詰めたりして織製又は編製する必要があるため、厚型化及び重量増加が避けられないが、これを薄型化及び軽量化できればメリットが大きい。
【０００５】
本発明の目的は、上記課題を解決し、撚糸にこれまでにない色彩及び光沢を実現することができ、ピリングを抑制することもでき、撚糸の偏平性を例えば織編物の薄型化及び軽量化に生かすこともできる加工撚糸及びその製造方法並びに織編物を提供することにある。なお、以上においては、織編物を例示し、さらにカーテン地やテーブルクロスを例示して説明したが、本発明の撚糸の用途はこれらに限定されるものではない。
【課題を解決するための手段】
【０００６】
［加工撚糸］
熱可塑性樹脂繊維糸を含む複数本の糸に撚糸回数１０〜６０回／ｍの範囲で撚りがかけられてなる撚糸が径方向に圧潰されて偏平比（＝圧潰方向の糸厚／圧潰直角方向の糸幅、本明細書にて以下同じ。）１／１００〜１／３の偏平になっており、熱可塑性樹脂繊維糸が他の糸と溶着して偏平を保っていることを特徴とする加工撚糸。
【０００７】
ここで、撚りをかける糸の本数を複数本とするのは、撚りをかけた複数本の糸の境界が撚糸の表面に斜状で現れ、その糸の境界が偏平化後の色彩、光沢等に変化をもたらすからである。その本数は特に限定されず、各本の太さにもよるが、２〜２０本が好ましい。
【０００８】
複数本の糸のなかに熱可塑性樹脂繊維糸を含ませる理由は、前記のとおり熱可塑性樹脂繊維糸が他の糸と溶着して偏平を保つからであり、また、熱可塑性樹脂繊維糸は加熱下の圧潰によって色彩、光沢等が変化するからである。従って、複数本の糸のうちに少なくとも１本の熱可塑性樹脂繊維糸が含まれていればよいが、複数本の糸のうち半数以上が熱可塑性樹脂繊維糸であることが好ましく、勿論、全数が熱可塑性樹脂繊維糸であってもよい。また、熱可塑性樹脂繊維糸の材料については、１種類の材料よりなる熱可塑性樹脂繊維糸が１本又は２本以上含まれていてもよいし、複数種類の材料よりなる熱可塑性樹脂繊維糸が２本以上含まれていてもよい。複数本の糸に熱可塑性樹脂繊維糸以外の糸（以下、非熱可塑性糸という。）が含まれる場合、その非熱可塑性糸の本数、材料、種類数等は特に限定されない。
【０００９】
熱可塑性樹脂繊維糸の材料としては、特に限定されないが、ポリエステル、アクリル、ナイロン、ビニロン、ポリプロピレン、ポリ塩化ビニル、ポリエチレン、ビニリデン、ポリウレタン、ポリクラール、レーヨン、ポリノジック、キュプラ、アセテート、トリアセテート、プロミックス等の各樹脂を例示できる。熱可塑性樹脂繊維糸は、複数本の繊維が収束されてなる糸が好ましく、その繊維数及び太さは特に限定されないが、７０〜１０００デニール程度が好ましい。また、複数本の繊維は撚られていないことが好ましいが、若干撚られていてもよい。
【００１０】
非熱可塑性糸の材料としては、特に限定されないが、綿、麻等の植物繊維、絹、獣毛等の動物繊維、ガラス繊維等の無機繊維、金属繊維、熱可塑性ではない樹脂よりなる糸等を例示できる。非熱可塑性糸も、複数本の繊維が収束されてなる糸が好ましいが、モノフィラメント糸であってもよい。その繊維数及び太さは特に限定されないし、撚られていなくても若干撚られていてもよい。
【００１１】
熱可塑性樹脂繊維糸が２本以上含まれている場合に、それらの熱可塑性樹脂繊維糸の色彩については、各本とも同一でもよいが、色彩の３属性である色相・明度・彩度の少なくともいずれか１つが互いに異なる各本が含まれていることが好ましい。具体的には、色相が互いに相違する２〜５種類の熱可塑性樹脂繊維糸を含ませたり、色相が同一で明度が互いに相違する２〜５種類の熱可塑性樹脂繊維糸を含ませたりすることを例示できる。こうすると、撚りをかけた互いに色彩が異なる複数本の糸が撚糸の表面に糸長方向に交互に斜状で現れ、それが偏平化後の色彩、光沢等に変化をもたらす。非熱可塑性糸についても同様である。
【００１２】
本発明において撚りをかけた撚糸を偏平化させる理由は、次のとおりである。
（１）本発明者が検討段階において、単に引き揃えただけで撚りをかけない複数本の糸をギアプレスで圧潰して偏平化したところ、できた偏平糸の表面が非常に滑りやすく、ボビンに巻き付けてもだらけてしまう等、取扱性が悪かった。これに対し、少し撚りをかけた撚糸を同様に偏平化したところ、偏平糸の表面に微小な凹凸が斜状に並んで適度な摩擦を生じさせたため、前記だらけの問題も起きず、取扱性が良くなったこと。
（２）また、撚りをかけないで偏平化したものは、複数本の糸の境界が糸長と平行に現れるだけで、これは偏平化後も変わらず外観上の面白みが少ないのに対して、少し撚りをかけた撚糸を偏平化したものは、前記のとおり、複数本の糸の境界が糸長に対して斜状で現れ、その糸の境界が偏平化後の色彩、光沢等に変化をもたらしたこと。
【００１３】
そして、その撚糸回数を１０〜６０回／ｍの範囲とした理由は、次のとおりである。なお、撚糸回数のより好ましい範囲は２５〜５０回／ｍである。太い糸を多く含む撚糸であれば同範囲内で撚糸回数を少なくし、細い糸を多く含む撚糸であれば同範囲内で撚糸回数を多くすると、より良好な結果が得られる傾向がある。
（１）１０回／ｍ未満というのは、ほとんど撚りをかけないのに等しい撚糸回数であって、そもそもこのような撚糸回数を設定できる撚糸機が見当たらない。また、前記のとおりできた偏平糸の表面が滑りやすいし、外観上の面白みも少ない。また、複数本の糸は、撚りをかける前の段階で配列が一定ではなく、互いに交叉したり、断面における内外位置が糸長方向で入れ替わったりしているため、複数本の糸が撚糸の表面に糸長方向に交互に現れるときの順番はある程度不規則になる。そして、この不規則さは、撚糸回数が少ないほど目立つようになり、ある糸ばかりがまとまって見えたり、他の糸がなかなか現れなかったりすることになる。
（２）６０回／ｍを越えると、撚りが強くなって複数本の糸が引き締まり、全体として断面丸形を維持しようとする力が強くなる。そのため、このような撚糸を圧潰しようとしても難しく、十分な偏平比の糸とすることができない。
【００１４】
偏平比を１／１００〜１／３としたのは、１／１００未満では加工の度合いが強すぎて加工撚糸の質感や強度が低下するからであり、１／３を越えると本発明の目的の一つである薄型化及び軽量化にあまり寄与しないからである。
【００１５】
熱可塑性樹脂繊維糸が他の糸と溶着して偏平を保っていることにより、例えば加工撚糸を織製又は編製して織編物とするときにもその偏平性が崩れにくい。また、この溶着によりピリングを抑制することができ、耐久性を高めることができる。従って、溶着の程度は、このような偏平を保てる程度以上の溶着であればよく、必ずしも熱可塑性樹脂繊維糸が完全に溶融して溶着している必要はない。用途によっては、熱可塑性樹脂繊維糸が完全に溶融して溶着していると良い場合もあるが、糸としての風合いが残るように熱可塑性樹脂繊維糸が部分的にあるいは程度の弱い溶融をして溶着していると良い場合もある。
【００１６】
［加工撚糸の製造方法］
熱可塑性樹脂繊維糸を含む複数本の糸に撚糸回数１０〜６０回／ｍで撚りをかけて撚糸をつくる撚糸工程と、撚糸を熱可塑性樹脂繊維糸の軟化温度以上に加熱した状態で径方向に圧潰することにより偏平に加工すると同時に熱可塑性樹脂繊維糸を他の糸と溶着させる偏平化工程とを含む加工撚糸の製造方法。
【００１７】
偏平化工程において、撚糸の前記加熱と前記圧潰とは、別工程で行ってもよいし、一工程で同時に行ってもよい。別工程で行う場合、撚糸を糸長方向に連続的に送って加熱手段に通した後、その熱が冷めないうちに圧潰手段に通して圧潰するとよい。この加熱手段としては、特に限定されないが、電熱、高周波等による各種加熱炉や、熱板加熱装置等を例示できる。また、この場合の圧潰手段としては、特に限定されないが、ローラやギアを用いたプレス装置等を例示できる。一工程で同時に行う場合、撚糸を糸長方向に連続的に送って加熱した圧潰手段に通して行うとよい。この場合の圧潰手段としては、特に限定されないが、加熱可能なローラやギアを用いたプレス装置等を例示できる。
【００１８】
熱可塑性樹脂繊維糸の軟化温度以上とは、特に限定されないが、熱可塑性樹脂繊維糸の軟化点に近い温度から溶融点をやや超えた温度であり、それぞれの熱可塑性樹脂繊維糸によって加熱の温度を表１のように例示できる。
【００１９】
【表１】
2005068598.tif 000003
【００２０】
［織編物］
また、本発明に係る織編物は、上記手段の加工撚糸をその圧潰方向の糸厚が織編物の厚さ方向となるように配向して織製又は編製してなる。
【００２１】
「織編物」は、被服、身回品、装身具、履物、寝具、屋内装置品等の織物及び編物を総称して指す。
織編物は、同一種類の加工撚糸のみで構成されていてもよいし、複数種類の加工撚糸で構成されていてもよい。また、加工撚糸以外の糸、例えば撚糸、熱可塑性樹脂繊維糸、非熱可塑性糸等が含まれて構成されていてもよい。特に、加工撚糸とその偏平化工程前の撚糸を組み合わせて構成すると、加工撚糸が備えるこれまでにない色彩及び光沢を強調することができて好ましい。
【発明の効果】
【００２２】
本発明の加工撚糸及びその製造方法によれば、撚糸にこれまでにない色彩及び光沢を実現することができ、ピリングを抑制することもできる。さらに、本発明の織編物によれば、撚糸の偏平性を織編物の薄型化及び軽量化に生かすこともできる。
【発明を実施するための最良の形態】
【００２３】
熱可塑性樹脂繊維糸を含む複数本の糸に撚糸回数１０〜６０回／ｍの範囲で撚りがかけられてなる撚糸が、径方向に圧潰されて偏平比１／１００〜１／３の偏平になった加工撚糸となる。この加工撚糸は、熱可塑性樹脂繊維糸が他の糸と溶着して偏平を保っている。また、加工撚糸の製造方法は、熱可塑性樹脂繊維糸を含む複数本の糸に撚糸回数１０〜６０回／ｍで撚りをかけて撚糸をつくる撚糸工程と、撚糸を熱可塑性樹脂繊維糸の軟化温度以上に加熱した状態で径方向に圧潰することにより偏平に加工すると同時に熱可塑性樹脂繊維糸を他の糸と溶着させる偏平化工程とを含む。
偏平化工程は、ギアプレスの噛み合って回転する一対のギア間に撚糸を糸長方向に通して圧潰させることにより行うとよい。また、ギアを熱可塑性樹脂繊維糸の軟化温度以上に保つことにより、撚糸の加熱をギア間で圧潰と同時に行うとよい。
【００２４】
また、織編物は、加工撚糸をその圧潰方向の糸厚が織編物の厚さ方向となるように配向して織製又は編製してなる。
【実施例】
【００２５】
図１（ｂ−１）及び図１（ｂ−２）は、本発明を具体化した実施例に係る加工撚糸１２を示している。この加工撚糸１２は、図１（ａ）に示す撚糸１１を偏平化したものであり、本実施例の撚糸１１はすべて熱可塑性樹脂繊維糸で構成されている。なお、以下に述べる材料、数値、色等は例示であり、適宜変更できることはいうまでもない。
撚糸１１を構成する糸は、熱可塑性樹脂繊維糸としての５本のポリエステル繊維糸１３であり、それぞれの太さは４５０デニール、色については５本中の３本が黄土色に染色され、１本が茶色に染色され、１本がこげ茶色に染色されている。
撚糸１１は、図１（ａ）に示すように、これら５本のポリエステル繊維糸１３を撚糸回数約２０回／ｍで撚ったものである。この撚糸１１の糸長方向に直角の断面は略丸形である（直径は約１．０ｍｍ）。
【００２６】
加工撚糸１２は、撚糸１１を構成するそれぞれのポリエステル繊維糸１３が径方向に圧潰されて偏平なポリエステル繊維糸１３ａより構成されており、さらに、ポリエステル繊維糸１３ａ同士が溶着しているので、加工撚糸１２は偏平な形状を保っている。この加工撚糸１２の糸長方向に直角の断面は、撚糸１１が径方向に圧潰されて、圧潰直角方向の糸幅Ｘが約２．０ｍｍ、圧潰方向の糸厚Ｙが約０．２ｍｍとなっているので偏平比が約１／１０である。また、加工撚糸１２の偏平な表面１４には、加工撚糸１２の糸長方向に対して略直角に延びるプレス痕１５が、下記する製造時の噛み合う固定ギア２５及び揺動ギア２６によって上下の両表面１４に上下交互に一定間隔で形成されている。
【００２７】
こうして、加工撚糸１２は、種々の色彩を組み合わせて撚糸しただけの糸では得られなかった色彩・色調となり、熱可塑性樹脂繊維糸を溶着させて偏平にすることで発せられる光沢を呈する。また、プレス痕１５が強い場合には、微細な部分で偏平な面の方向性を一定間隔で変化するように繰り返すことで、前記光沢が一様のものではなく独特の風合いを出している。
【００２８】
加工撚糸１２の製造方法は、以下に示すように、撚糸工程と、撚糸工程に引き続く偏平化工程とが含まれている。なお、以下に記す撚糸回数、温度等は例示であって、適宜変更できる。
【００２９】
（１）撚糸工程
糸染め後のポリエステル繊維糸１３の５本を、一般的な撚糸装置にて撚糸回数約２０回／ｍで撚りをかけて撚糸１１を得る。本撚糸工程は、特に限定されず、公知の撚糸工程が適用される。
【００３０】
（２）偏平化工程
まず、図２及び図３に示すように、本工程で使用する装置を説明する。同装置は、上方に設置してある撚糸１１を巻きつけた６本のボビン２から撚糸１１が下方に繰り出され、順に、撚糸１１に張りを持たせるためのバックテンション手段３、撚糸１１を下記するギアプレス１の軸方向に往復変位させるトラバース変位手段４、撚糸１１を偏平な加工撚糸１２にするギアプレス１、加工撚糸１２の方向を制御するローラ７を通過し、巻き取り機５に加工撚糸１２として巻き取られるように構成されている。さらに、ギアプレス１の加熱温度、回転速度を制御するための制御手段６が、ギアプレス１の側方に設けられている。
【００３１】
トラバース変位手段４は、撚糸１１を上方から下方へ通過させる複数の穴２０がギアプレス１の軸方向に並んでいるトラバース板２１と、トラバース板２１をギアプレス１の軸方向に往復変位させる変位装置２２とからなる。変位装置２２によりトラバース板２１は並んでいる穴２０がギアプレス１のギア幅の範囲内となるように変位され、撚糸１１を案内する。その変位の速度は、ギアプレス１のギアの同じ位置に撚糸１１が連続して接触しないように、ギアの回転周期を考慮しながら調整される。このトラバース変位手段４によってギア２５，２６のギア表面を均一に使用できるようになる。
【００３２】
ギアプレス１は、内部からギア表面を加熱できる固定ギア２５と、同様に内部からギア表面を加熱でき、固定ギア２５と噛み合う揺動ギア２６と、揺動ギア２６を固定ギア２５に押し当てるために負荷をかける荷重２７とで構成される。
固定ギア２５は、固定台（図示略）に設置されたモータ２８により回転される軸２５ａに回転可能に軸着され、駆動ギアとして作用している。また、固定台には、固定台から突出して略並行となる揺動軸２９が設置されている。この揺動軸２９には、揺動ギア２６の軸方向の両端にまで延びた２本のアーム３０が、揺動可能に軸支されている。揺動ギア２６は、２本のアーム３０に軸２６ａで回転可能に軸着され、従動ギアとして作用している。
それぞれのギア２５、２６は、ギア２５、２６の噛み合わせ部分に上方から進入する撚糸１１を加工して加工撚糸１２が下方へ退出するように、双方の噛み合わせ部分が下向きに動く回転方向で噛み合って回転している。
【００３３】
アーム３０の揺動ギア２６よりそれぞれの外側には、ワイヤー３１の一方端が取り付けられている。ワイヤー３１は、揺動ギア２６側から固定ギア２５方向であって、固定ギア２５より遠方位置に設けられているローラ３２に摺動して、ワイヤー３１の他方端に取り付けられた荷重２７を下方向に吊り下げて張設されている。この荷重２７はワイヤー３１を介して揺動ギア２６を引っ張り、引っ張られることで揺動ギア２６は固定ギア２５に噛み合わせ部分で押し当てられている。それにより、荷重２７の重量を変えることで、噛み合っている揺動ギア２６を固定ギア２５へ押し当てる圧力が変わるので、この圧力は加工撚糸１２の偏平比を変化させる一因とすることができ、例えば、荷重２７の重量が大きいと該圧力が大きくなり、加工撚糸１２の偏平比を大きくでき、荷重２７が小さいと該圧力が小さくなり、加工撚糸１２の偏平比を小さくできる。
【００３４】
次に、上記装置を使用して行う工程について説明する。
上記撚糸１１が巻きつけられた各ボビン２からそれぞれ１本の撚糸１１を下方へ繰り出し、上方からバックテンション手段３によって張りを持たせながら下方へ通過させる。次に、撚糸１１は、トラバース板２１の穴２０を通過することで、撚糸１１がギアプレス１と接触する位置を案内される。続いて、ポリエステル繊維糸１３の軟化温度（２３８〜２４０℃）の下限付近から溶融温度（２５５〜２６０℃）の上限以上である約２２０〜２７０℃に加熱された一対の固定ギア２５と揺動ギア２６間の噛み合わせ部分に、撚糸１１を糸長方向に接触させながら通して径方向に圧潰することにより、加熱と圧潰が同時に行われ、撚糸１１は、偏平になり、それぞれのギア２５、２６の突出部分でプレス痕１５が形成される。その際、撚糸１１を偏平に加工すると同時にポリエステル繊維１３同士を溶着させて加工撚糸１２となり、巻き取り機５に巻き取られる。
【００３５】
本実施例に係る撚糸１１を加工する加工撚糸の製造方法によれば、連続的に撚糸１１を処理することができ、熱可塑性樹脂繊維糸の材料によって、ギアプレス１の表面温度や回転速度を調節したり、荷重２７を増減することで揺動ギア２６を固定ギア２５に押し当てる圧力を調節したりして、ポリエステル繊維糸１３が他の糸と溶着する程度や、加工撚糸１２の偏平比を変えることができ、目的とする偏平比の加工撚糸１２を得ることができる。
【００３６】
図４（ａ）は、本実施例による加工撚糸１２と撚糸１１を交互に緯糸として用い、撚糸１１を経糸として用いた搦み織（からみおり）の織物１７を示している。この織物１７は、加工撚糸１２をその圧潰方向の糸厚が織物１７の厚さ方向となるように配向して織製されている。この加工撚糸１２は、圧潰直角方向の糸幅が撚糸１１の糸幅の約２．０倍と嵩高となっているので、緯糸として用いた加工撚糸１２が約２．０本分の撚糸１１の表面積を占めることができ、その分、緯糸を減らすことができるので、織物１７を薄型化及び軽量化することができ、加工撚糸１２の色彩・色調を生かし、光沢の持つ独特の風合いの織物１７とすることができる。
図４（ｂ）は、本実施例による加工撚糸１２と撚糸１１を、緯糸と経糸にそれぞれ用いて、搦み織と平織りを組み合わせた織物１８を示示している。この織物１８もまた、織物１７と同様に加工撚糸１２をその圧潰方向の糸厚が織物１８の厚さ方向となるように配向して織製されている。織物１８は、織物１７で得られる効果以外に、加工撚糸１２を経糸にも用いることで、織物１７よりさらに、薄型化及び軽量化することができる。
【００３７】
なお、本発明は前記実施例に限定されるものではなく、例えば以下のように、発明の趣旨から逸脱しない範囲で適宜変更して具体化することもできる。
（１）ポリエステル繊維糸と非熱可塑性糸として羊毛を材料とした糸をあわせて撚りをかけた撚糸を加工した加工撚糸とすること。
（２）ポリエステル繊維糸とナイロン繊維糸をあわせて撚りをかけた撚糸を加工した加工撚糸とすること。
（３）同一の色彩の熱可塑性樹脂繊維糸のみを用いて撚りをかけた撚糸を加工した加工撚糸とすること。
（４）ギアプレス１の加熱温度、回転速度を制御する制御手段が、さらに、巻き取り機の巻き取り速度やトラバース変位手段も制御すること。
（５）固定ギア２５が従動ギアであり、揺動ギア２６が駆動ギアであること。
【図面の簡単な説明】
【００３８】
【図１】（ａ）は、撚糸の拡大イメージとその断面を示し、（ｂ−１）は実施例に係る加工撚糸の糸長方向の拡大平面イメージとその断面を示し、（ｂ−２）は実施例に係る加工撚糸の糸長方向の拡大側面イメージとその断面を示している。
【図２】同撚糸の加圧工程に使用する装置の概略斜視図である。
【図３】同撚糸の加圧工程に使用する装置の部分概略側面図である。
【図４】実施例に係る織物の概略図である。
【符号の説明】
【００３９】
１    ギアプレス
６    制御手段
１１    撚糸
１２    加工撚糸
１７    織物
２５    固定ギア
２６    揺動ギア
２７    荷重
【図１】
2005068598.tif 000004
【図２】
2005068598.tif 000005
【図３】
2005068598.tif 000006
【図４】
2005068598.tif 000007